СПОСОБ ПОЛУЧЕНИЯ ГИДРОФОБНОГО ЖЕЛЕЗООКИСНОГО ПИГМЕНТА НА ОСНОВЕ ПЫЛИ ОЭМК

Способ получения железоокисного пигмента, включающий смешивание тонкодисперсной пыли мартеновских и электросталеплавильных цехов и однозамещенного фосфата кальция, в соотношении 1:0,05-0,08, подвергая их гидротермальной обработке при 60-80°С в течение 1,0-1,5 ч, и после отмывки проводят термообработку продукта при 150-350°С, отличающийся тем, что пыль ОЭМК и стеариновую кислоту смешивают при обычных условиях в соотношении 1:0,02 и осуществляют гомогенизацию в течении 30-40 мин в дезинтеграторе (шаровой мельнице).